Brevet FR3037973A1 (20161230)
REVENDICATIONS1. Procédé de traitement d'au moins une fibre (10) de carbure de silicium, le procédé comprenant au moins les étapes suivantes : a) mettre en contact au moins une fibre (10) de carbure de silicium présentant une teneur en oxygène inférieure ou égale à 1% en pourcentage atomique avec un milieu oxydant afin de transformer chimiquement la surface de la fibre et former une couche de silice (22) de surface, b) éliminer la couche de silice (22) formée par mise en contact de la fibre obtenue après mise en oeuvre de l'étape a) avec un milieu liquide acide comportant au moins de l'acide fluorhydrique, et c) déposer une couche d'interphase sur la surface de la fibre (12) obtenue après mise en oeuvre de l'étape b).\n<CLM>\1\tProcédé selon la revendication 1, dans lequel la couche de silice (22) est formée lors de l'étape a) par mise en contact de la fibre avec une phase gazeuse oxydante en imposant une température de traitement comprise entre 600°C et 1000°C.\n<CLM>\1\tProcédé selon la revendication 2, dans lequel la température de traitement imposée lors de l'étape a) est comprise entre 900°C et 1000°C.\n<CLM>\1\tProcédé selon l'une quelconque des revendications 1 à 3, dans lequel la fibre (10) est lors de l'étape a) traitée par de l'air et/ou de la vapeur d'eau.\n<CLM>\1\tProcédé selon l'une quelconque des revendications 1 à 4, dans lequel le milieu liquide acide comprend un mélange d'acide fluorhydrique et d'acide nitrique.\n<CLM>\1\tProcédé selon l'une quelconque des revendications 1 à 5, dans lequel la couche d'interphase est une couche de nitrure de bore ou de carbone pyrolytique. 3037973 13\n<CLM>\1\tProcédé selon l'une quelconque des revendications 1 à 6, dans lequel on traite une pluralité de fibres (10) de carbure de silicium présentant chacune une teneur en oxygène inférieure ou égale à 1% en pourcentage atomique. 5\n<CLM>\1\tProcédé de fabrication d'une préforme fibreuse comprenant au moins une étape de traitement d'une pluralité de fibres (10) de carbure de silicium par mise en oeuvre d'un procédé selon la revendication 7 et une étape de formation d'une préforme fibreuse par mise en oeuvre d'une 10 ou plusieurs opérations textiles à partir de ladite pluralité de fibres ainsi traitées.\n<CLM>\1\tProcédé de fabrication d'une préforme fibreuse comprenant au moins une étape de formation d'une préforme fibreuse par mise en 15 oeuvre d'une ou plusieurs opérations textiles à partir d'une pluralité de fibres (10) de carbure de silicium présentant chacune une teneur en oxygène inférieure ou égale à 1% en pourcentage atomique et une étape de traitement de ladite pluralité de fibres (10), une fois la préforme formée, par mise en oeuvre d'un procédé selon la revendication\n<CLM>\1\t20\n<CLM>\1\tProcédé de fabrication d'une pièce en matériau composite comprenant au moins une étape de fabrication d'une préforme fibreuse par mise en oeuvre d'un procédé selon la revendication 8 ou 9 suivie d'une étape de formation d'au moins une phase de matrice en carbone ou en un 25 matériau céramique densifiant ladite préforme fibreuse.\n<CLM>\1\tProcédé selon la revendication 10, la pièce en matériau composite étant une aube de turbomachine.